Patent ES-2892285-T3 (ES)
Title: Procedimiento para fabricar artículos compuestos
Inventor: ORANGE GILLES
IPC: B29C70/48
Filed: 2018-05-24
Granted: 2022-02-03
Abstract: Un procedimiento para fabricar un artículo compuesto mediante moldeo por inyección de una composición polimérica que comprende al menos un polímero termoplástico semicristalino y/o al menos un polímero termoplástico amorfo, que comprende las siguientes etapas: (a) Introducir al menos un material de refuerzo en un molde precalentado que tiene una temperatura T1 que está en el intervalo de 50ºC a una temperatura T1max, en la que T1max se define como sigue: (i) **(Ver fórmula)** si la composición polimérica no tiene transición de fusión, o si la composición polimérica tiene al menos una transición de fusión y la temperatura de fusión más alta Tmmax de la composición polimérica es menor que Tgmax + 40ºC, en la que Tgmax denota la temperatura de transición vítrea más alta de la composición polimérica, o (ii) **(Ver fórmula)** si la composición polimérica tiene al menos una transición de fusión, y la temperatura de fusión más alta Tmmax de la composición polimérica es igual o mayor que Tgmax + 40ºC; (b) cerrar parcialmente el molde, de manera que el molde muestre un espacio abierto con un volumen de 70% a 200% del volumen del polímero a inyectar; (c) elevar la temperatura del molde hasta una temperatura T2 que está en el intervalo de T2min a T2max, en el que T2min y T2max se definen como sigue: (i) **(Ver fórmula)** si la composición polimérica no tiene transición de fusión, o (ii) **(Ver fórmula)** si la composición polimérica tiene al menos una transición de fusión, y la temperatura de fusión más alta Tmmax de la composición polimérica es menor que Tgmax + 40ºC; 0 (iii) **(Ver fórmula)** si la composición polimérica tiene al menos una transición de fusión, y la temperatura de fusión más alta Tmmax de la composición polimérica es igual o mayor que Tgmax + 40ºC; (d) mantener opcionalmente la temperatura del molde durante un período de tiempo; (e) inyectar una composición polimérica que tenga una viscosidad en estado fundido de 5 a 200 Pa·s, determinada según la norma ISO 11403-2 a la temperatura de la etapa (c) y una velocidad de cizallamiento de 100 s-1, en el molde, llenando la cavidad libre obtenida por cierre parcial del molde; (f) cerrar el molde hasta el grosor final de la pieza, mantener la temperatura de la etapa (c), emplear una velocidad de compresión de 0,001 a 0,5 mm/s, y permitir que la presión del molde se eleve hasta un intervalo de 0,2 a 17,5 MPa, preferiblemente de 0,5 a 10 MPa; (g) enfriar el molde hasta una temperatura T3 que está en el intervalo de T3min a T3max, en el que T3min y T3max se definen como sigue: (i) **(Ver fórmula)** si la composición polimérica no tiene transición de cristalización, y en la que Tgmin denota la temperatura de transición vítrea más baja de la composición polimérica; o (ii) **(Ver fórmula)** si la composición polimérica tiene al menos una transición de cristalización, y en la que Tcmin denota la temperatura de cristalización más baja de la composición polimérica; y (h) abrir el molde, expulsar y recuperar el artículo compuesto producido.